СПОСОБ ПОЛУЧЕНИЯ ПРОПИЛЕНОВЫХ ТЕРПОЛИМЕРОВ

4
8
4
8
1. Способ получения пропиленового терполимера, содержащего сомономерные звенья, образованные из этилена и из одного альфа-олефина, выбираемого из группы C-C альфа-олефинов, и характеризующегося совокупным уровнем содержания сомономерных звеньев, не меньшим, чем 8 мас.% при расчете на совокупную массу терполимера, и величиной соотношения между уровнями содержания этилена и C-C альфа-олефинов в диапазоне от 0,1 до 0,8, при этом упомянутый способ реализуют в газофазном реакторе, включающем две взаимосвязанные зоны полимеризации.
2. Способ по п.1, где две взаимосвязанные зоны полимеризации газофазного реактора включают первую зону полимеризации (реактор с восходящим потоком), через которую растущие полимерные частицы перетекают в условиях быстрого псевдоожижения, и вторую зону полимеризации (реактор с нисходящим потоком), через которую упомянутые растущие полимерные частицы перетекают в уплотненной форме под действием силы тяжести.
4
8
3. Способ по п.2, где в первой зоне полимеризации молярная концентрация этилена (выраженная в мол.% при расчете на совокупное количество мономеров в газовой фазе) находится в диапазоне от 0,5 до 5 мол.%, а молярная концентрация C-C другого альфа-олефина находится в диапазоне от 7 до 20 мол.%.
4. Способ по п.2, где для предотвращения поступления газовой смеси, присутствующей в реакторе с восходящим потоком, в реактор с нисходящим потоком в реактор с нисходящим потоком вводят газовую и/или жидкостную смесь, характеризующуюся составом, отличающимся от состава газовой смеси, присутствующей в реакторе с восходящим потоком.
5. Способ по любому одному из пп.1-4, где пропиленовый терполимер, полученный по упомянутому способу, характеризуется температурой инициирования сварки в диапазоне от 100 до 116°С, уровнем содержания фракции, растворимой в гексане, меньшим, чем 6, и индексом текучести расплава (MFR «L») в диапазоне от 0,1 до 100 г/10 мин.
4
8
6. Пропиленовый терполимер, содержащий сомономерные звенья, образованные из этилена и одного альфа-олефина, выбираемого из группы C-C альфа-олефинов, и характеризующийся:
уровнем содержания фракции, растворимой в ксилоле, большим, чем 9 мас.%;
совокупным уровнем содержания сомономерных звеньев, не меньшим, чем 8 мас.%;
4
8
соотношением между уровнями содержания этилена и C-C альфа-олефинов в диапазоне от 0,1 до 0,8; и
m
4
8
температурой плавления Т, большей или равной (28,013Х+120,5), где Х представляет собой величину соотношения между уровнями содержания этилена и С-С альфа-олефинов.
7. Пленка, включающая, по меньшей мере, один слой, содержащий пропиленовый терполимер по п.6.
8. Пленка по п.7, где упомянутой пленкой является двуосно ориентированная пленка.
9. Пленка по п.7, где упомянутой пленкой является пленка, полученная по способу экструдирования с раздувом и содержащая пропиленовый терполимер по п.6 и зародышеобразователь.